(57)【特許請求の範囲】
【請求項１】
常温で液状であってエポキシ当量が２００ｇ／ｅｑ以下であるエポキシ樹脂と、ラジカル重合開始剤と、を含有する主剤Ａと、
常温で液状の酸無水物と、エポキシ硬化触媒と、を含有する硬化剤Ｂと、
重合禁止剤を含有するスチレンと、常温で液状の酸無水物と、Ｎ−フェニルマレイミドと、を含有する反応誘起剤Ｃと、の三液からなることを特徴とするモールドワニス。
【請求項２】
請求項１に記載のモールドワニスであって、
前記スチレン中における前記重合禁止剤の含有量は、１０〜３００ｐｐｍであり、
前記反応誘起剤Ｃは、前記酸無水物を５３〜６１質量％、前記重合禁止剤を含有する前記スチレンを１４〜１８質量％、前記Ｎ−フェニルマレイミドを２４〜３０質量％含有し、
前記スチレンと前記Ｎ−フェニルマレイミドとのモル比は、等モル±５モル％の範囲であることを特徴とするモールドワニス。
【請求項３】
請求項２に記載のモールドワニスであって、
前記主剤Ａのエポキシ当量数を１とした場合に、前記硬化剤Ｂ及び前記反応誘起剤Ｃが含有する酸無水物の総当量数は、０．９５〜１であり、
前記主剤Ａと前記硬化剤Ｂと前記反応誘起剤Ｃとの総量に対して、前記スチレンと前記Ｎ−フェニルマレイミドとの総含有率は、５〜１５質量％であり、
前記主剤Ａが含有する前記ラジカル重合開始剤の含有率は、前記スチレンと前記Ｎ−フェニルマレイミドとの総量１００質量部に対して０．３〜１質量部であり、
前記硬化剤Ｂが含有する前記エポキシ硬化触媒の含有率は、前記エポキシ樹脂の総量１００質量部に対して０．２〜２質量部であることを特徴とするモールドワニス。
【請求項４】
請求項３に記載のモールドワニスであって、
前記主剤Ａ及び前記硬化剤Ｂは、平均粒径５〜２５μｍのシリカと、平均粒径０．１〜１μｍのコアシェルゴム粒子と、からなる有機・無機フィラーを７３〜８９質量％含有し、
前記有機・無機フィラーは、破砕状結晶質シリカを３３〜９７質量％、溶融シリカを０〜６５質量％、コアシェルゴム粒子を１〜３質量％含む構成であり、
さらに、前記有機・無機フィラーの総量を１００質量部として、シランカップリング剤を０．２〜０．９質量部、分散剤を０．５〜０．８質量部、含有することを特徴とするモールドワニス。
【請求項５】
請求項１〜４のいずれか一項に記載のモールドワニスを硬化したことを特徴とする樹脂硬化物。
【請求項６】
請求項５に記載の樹脂硬化物を構造材又は絶縁材に用いたことを特徴とする電力機器。
【請求項７】
請求項５に記載の樹脂硬化物を構造材又は絶縁材に用いたことを特徴とする真空遮断器。
【発明の詳細な説明】
【技術分野】
【０００１】
本発明は、モールドワニス及びこれを用いた樹脂硬化物並びに当該樹脂硬化物を有する電力機器及び真空遮断器に関する。
【背景技術】
【０００２】
静止器、遮断機、回転機といった電力機器においては、小型化、軽量化が進行している。これに伴い、機器の配線や部品の高密度化、絶縁層の薄肉化が進行している。そのため、モールドワニスには、狭小空間への絶縁材料の充填性を増すための低粘度化が求められている。また、金属やセラミック部品を被覆するモールドワニスの硬化物には、クラックを抑制するため、高じん性化、低熱膨張化も求められる。さらに、モールドワニスには、ロスコストの削減を目的として優れた保存安定性も求められる。
【０００３】
エポキシ樹脂の硬化物は、耐熱性、接着性、耐薬品性、機械的強度などに優れており、静止器、遮断機、回転機といった電力機器のモールドワニスとして好ましく用いられる。しかしながら、エポキシ樹脂そのものは比較的粘度が高く、その硬化物は固くて脆い性質がある。これを改善するためにエポキシ樹脂に種々の添加剤を配合したモールドワニスが開発されてきた。
【０００４】
特許文献１には、スチレンおよびマレイミド系化合物およびジビニルベンジルポリオキシアルキレンオキサイド系化合物からなる構造を主とするブロック重合体と熱硬化性樹脂とからなる熱硬化性樹脂組成物が開示されている。特定のラジカル重合モノマーをエポキシ樹脂に配合することによって、硬化物の高じん性化をなすものである。また、該ラジカル重合モノマーは、低分子量体であるため、樹脂組成物（モールドワニス）の低粘度化が期待できる。
【０００５】
特許文献２には、エポキシ樹脂と、２５℃の粘度が１００ｃｐｓ以下であるスチレン等のラジカル重合性モノマーと、エポキシ樹脂の硬化触媒と、半減期１０時間の分解温度が６０℃以上の有機過酸化物の混合物からなる第１液と、ビスマレイミド等のマレイミド化合物を溶解させたカルボン酸無水物からなる第２液とから構成されている液状エポキシ樹脂組成物が開示されている。低粘度のラジカル重合性モノマーを配合することによって酸無水物硬化型エポキシ樹脂のワニス粘度が低減されることが開示されている。
【０００６】
特許文献３には、エポキシ樹脂中にガラス繊維などの無機フィラーを分散させる手法により、耐クラック性の向上を図る技術が公開されている。また、特許文献４にも、エポキシ樹脂中に各種エラストマー及び無機フィラーを分散させる手法により、耐クラック性の向上を図る技術が公開されている。
【先行技術文献】
【特許文献】
【０００７】
【特許文献１】特開２００７−１０６７８７号公報
【特許文献２】特開平０６−１０７７７０号公報
【特許文献３】特開平１０−３１６８３９号公報
【特許文献４】特開２０１１−１４２４号公報
【発明の概要】
【発明が解決しようとする課題】
【０００８】
特許文献１に記載のモールドワニスは、一液型ワニスであることから、保管中に硬化反応が進行し、モールドワニスの増粘、ゲル化等を招く。特許文献１では、この問題を回避するために、モールドワニス製造直後に注型、硬化するプロセスが実施例に開示されている。しかし、この手法では、モールドワニス、モールド成型品の生産工程が煩雑となり、大量生産が困難であるという問題を有している。
【０００９】
特許文献２に記載の液状エポキシ樹脂組成物（モールドワニス）は、エポキシ樹脂とエポキシ樹脂の硬化剤であるカルボン酸無水物とを分離することによって、モールドワニスの保存安定性は特許文献１に比べて改善されると思われる。しかし、このモールドワニスは、第１液、第２液ともにラジカル重合性モノマー、マレイミド化合物を含有していることに問題がある。即ち、マレイミド化合物を含むラジカル重合性モノマーは、自然重合を生じやすく、エポキシ樹脂やカルボン酸無水物に比べて保存安定性が劣るのである。この問題は、モールドワニスを冷蔵保存することで回避できるものと考えられるが、新たにモールドワニスの冷蔵保管設備や予熱設備を新設する必要があるという問題がある。
【００１０】
特許文献３および特許文献４では、耐クラック性を向上させるためにエラストマーや無機フィラーなどを添加する方法が採用されている。このエラストマーや無機フィラーなどの添加は、エポキシ樹脂の粘度を増大するため、注型性や脱泡性が低下するなど、製造プロセス上の大きな課題となっている。
【００１１】
本発明は、低粘度で注型性に優れ、更に保存安定性にも優れ、その硬化物は耐クラック性（特に靱性）にも優れた性能を示すモールドワニスを提供することにある。
【課題を解決するための手段】
【００１２】
上記課題を解決するために、本発明に係るモールドワニスは、常温で液状であってエポキシ当量が２００ｇ／ｅｑ以下であるエポキシ樹脂と、ラジカル重合開始剤と、を含有する主剤Ａと；常温で液状の酸無水物と、エポキシ硬化触媒と、を含有する硬化剤Ｂと；重合禁止剤を含有するスチレンと、常温で液状の酸無水物と、Ｎ−フェニルマレイミドと、を含有する反応誘起剤Ｃと、の三液からなることを特徴とする。
【発明の効果】
【００１３】
本発明によれば、低粘度で注型性に優れ、かつ、保存安定性にも優れ、その硬化物は耐クラック性にも優れた性能を示すモールドワニスを提供することができる。
【図面の簡単な説明】
【００１４】
【図１】本発明のエポキシ樹脂組成物を用いた真空遮断器を示す模式断面図である。
【発明を実施するための形態】
【００１５】
以下、本発明の実施形態について詳細に説明する。
【００１６】
本発明では、常温で液状のエポキシ樹脂の当量が２００ｇ／ｅｑ以下であるエポキシ樹脂とラジカル重合開始剤とを含有する主剤Ａと、常温で液状の酸無水物と、エポキシ樹脂と酸無水物との硬化反応を促進するエポキシ樹脂硬化触媒を含有する硬化剤Ｂと、ラジカル重合禁止剤を含有するスチレンと、常温で液状の酸無水物と、Ｎ−フェニルマレイミドを含有する反応誘起剤Ｃの三液からなるモールドワニスを提供する。さらに、コアシェルゴム粒子と、破砕状結晶質シリカと、溶融シリカと、分散剤、カップリング剤を追加しても良い。
【００１７】
ここで、「常温」は、日本工業規格ＪＩＳ  Ｚ  ８７０３に準拠して、５〜３５℃とする。
【００１８】
以下、本発明の構成材料について説明する。
【００１９】
（１）エポキシ樹脂
本発明で用いられるエポキシ樹脂としては、好ましくは、ビスフェノールＡ型またはビスフェノールＦ型エポキシ樹脂である。更に好ましいエポキシ樹脂としては、エポキシ当量が２００ｇ／ｅｑ以下のものが、ワニス粘度の低減の観点から好ましい。すなわち、エポキシ樹脂のエポキシ当量が２００ｇ／ｅｑを超えると、ワニス粘度が高くなるため、好ましくない。さらに、エポキシ当量が２００ｇ／ｅｑを超えると、エポキシ樹脂が固化しやすくなる点でも好ましくない。
【００２０】
具体的には、ＤＩＣ（株）製ＥＰＩＣＬＯＮ８４０（エポキシ当量１８０〜１９０ｇ／ｅｑ、粘度９０００〜１１０００ｍＰａ・ｓ／２５℃）、ＥＰＩＣＬＯＮ８５０（エポキシ当量１８３〜１９３ｇ／ｅｑ、粘度１１０００〜１５０００ｍＰａ・ｓ／２５℃）、ＥＰＩＣＬＯＮ８３０（エポキシ当量１６５〜１７７ｇ／ｅｑ、粘度３０００〜４０００ｍＰａ・ｓ／２５℃）三菱化学（株）製ｊＥＲ８２７（エポキシ当量１８０〜１９０ｇ／ｅｑ、粘度９０００〜１１０００ｍＰａ・ｓ／２５℃）、ｊＥＲ８２８（エポキシ当量１８４〜１９４ｇ／ｅｑ、粘度１２０００〜１５０００ｍＰａ・ｓ／２５℃）、ｊＥＲ８０６（エポキシ当量１６０〜１７０ｇ／ｅｑ、粘度１５００〜２５００ｍＰａ・ｓ／２５℃）、ｊＥＲ８０７（エポキシ当量１６０〜１７５ｇ／ｅｑ、粘度３０００〜４５００ｍＰａ・ｓ／２５℃）等が挙げられる。耐熱性の観点からはビスフェノールＡ型エポキシ樹脂を用いることが好ましく、低粘度化の観点からはビスフェノールＦ型エポキシ樹脂の使用が好ましい。また、両特性バランスをとるため、これらのエポキシ樹脂はブレンドして用いることもできる。
【００２１】
（２）酸無水物
酸無水物としては、常温で液状である酸無水物を用いる事が好ましい。その例としては、日立化成（株）製ＨＮ−２０００（酸無水物当量１６６ｇ／ｅｑ、粘度３０〜５０ｍＰａ・ｓ／２５℃）、ＨＮ−５５００（酸無水物当量１６８ｇ／ｅｑ、粘度５０〜８０ｍＰａ・ｓ／２５℃）、ＭＨＡＣ−Ｐ（酸無水物当量１７８ｇ／ｅｑ、粘度１５０〜３００ｍＰａ・ｓ／２５℃）、ＤＩＣ（株）製ＥＰＩＣＬＯＮ  Ｂ−５７０Ｈ（酸無水物当量１６６ｇ／ｅｑ、粘度４０ｍＰａ・ｓ／２５℃）等を挙げることができる。
【００２２】
（３）反応誘起剤Ｃ
反応誘起剤Ｃとしては、重合禁止剤を１０〜３００ｐｐｍ含有するスチレンと、Ｎ−フェニルマレイミドと、（２）に記載した酸無水物との混合物が好ましい。特に該スチレンが１４〜１８質量％、Ｎ−フェニルマレイミドが２４〜３０質量％、該酸無水物が５３〜６１質量％であり、該スチレンとＮ−フェニルマレイミドとのモル比が等モルないしは、誤差５モル％の範囲で混合することが好ましい。本範囲で混合することによって、Ｎ−フェニルマレイミドは該スチレン及び該酸無水物の混合溶液に溶解し、室温が低い冬季保管時にもＮ−フェニルマレイミドの析出を防止できるほか、室温が高い夏季保管時の自己重合も抑制できるので保存安定性に優れた反応有機剤Ｃを製造することができる。
【００２３】
主剤Ａ、硬化剤Ｂ、反応誘起剤Ｃの配合比率について説明する。
【００２４】
採取した主剤Ａに含まれるエポキシ樹脂の当量数を１とした際には、酸無水物の当量数が０．９５〜１の範囲となるように硬化剤Ｂ及び反応誘起剤Ｃを採取し、配合する。これによってエポキシ樹脂と酸無水物との間の硬化反応の不足を防止することができる。また、反応誘起剤Ｃの配合量は、主剤Ａが含有するエポキシ樹脂と、硬化剤Ｂが含有する酸無水物と、反応誘起剤Ｃが含有する該スチレンと、該酸無水物と、Ｎ−フェニルマレイミドの総量に対して５〜１５質量％の範囲とすることが高じん性化の観点から好ましい。
【００２５】
（４）エポキシ樹脂硬化触媒
本発明のエポキシ樹脂と酸無水物との硬化反応を促進するエポキシ樹脂硬化触媒の例としては、トリメチルアミン、トリエチルアミン、テトラメチルブタンジアミン、トリエチレンジアミン等の３級アミン類；ジメチルアミノエタノール、ジメチルアミノペンタノール、トリス（ジメチルアミノメチル）フェノール、Ｎ−メチルモルフォリン等のアミン類；セチルトリメチルアンモニウムブロマイド、セチルトリメチルアンモニウムクロライド、セチルトリメチルアンモニウムアイオダイド、ドデシルトリメチルアンモニウムブロマイド、ドデシルトリメチルアンモニウムクロライド、ドデシルトリメチルアンモニウムアイオダイド、ベンジルジメチルテトラデシルアンモニウムクロライド、ベンジルジメチルテトラデシルアンモニウムブロマイド、アリルドデシルトリメチルアンモニウムブロマイド、ベンジルジメチルステアリルアンモニウムブロマイド、ステアリルトリメチルアンモニウムクロライド、ベンジルジメチルテトラデシルアンモニウムアセチレート等の第４級アンモニウム塩；２−メチルイミダゾール、２−エチルイミダゾール、２−ウンデシルイミダゾール、２−ヘプタデシルイミダゾール、２−メチル−４−エチルイミダゾール、１−ブチルイミダゾール、１−プロピル−２−メチルイミダゾール、１−ベンジル−２−メチルイミダゾール、１−シアノエチル−２−フェニルイミダゾール、１−シアノエチル−２−メチルイミダゾール、１−シアノエチル−２−ウンデシルイミダゾール、１−アジン−２−メチルイミダゾール、１−アジン−２−ウンデシル等のイミダゾール類；アミンとオクタン酸亜鉛やコバルト等との金属塩；１，８−ジアザ−ビシクロ（５，４，０）−ウンデセン−７、Ｎ−メチル−ピペラジン、テトラメチルブチルグアニジン、トリエチルアンモニウムテトラフェニルボレート、２−エチル−４−メチルテトラフェニルボレート、１，８−ジアザ−ビシクロ（５，４，０）−ウンデセン−７−テトラフェニルボレート等のアミンテトラフェニルボレート；トリフェニルホスフィン、トリフェニルホスホニウムテトラフェニルボレート、アルミニウムトリアルキルアセトアセテート、アルミニウムトリスアセチルアセトアセテート、アルミニウムアルコラート、アルミニウムアシレート、ソジウムアルコラート（ナトリウムアルコキシド）などが挙げられる。
【００２６】
エポキシ硬化触媒の添加量は、エポキシ樹脂１００質量部に対して０．２質量部以上２．０質量部以下の範囲とすることが好ましく、これにより高速硬化が可能になる。
【００２７】
（５）ラジカル重合開始剤
ラジカル重合触媒の例としては、ベンゾイン及びベンゾインメチルのようなベンゾイン系化合物、アセトフェノン及び２，２−ジメトキシ−２−フェニルアセトフェノンのようなアセトフェノン系化合物、チオキサントン及び２，４−ジエチルチオキサントンのようなチオキサンソン系化合物、４，４’−ジアジドカルコン、２，６−ビス（４’−アジドベンザル）シクロヘキサノン及び４，４’−ジアジドベンゾフェノンのようなビスアジド化合物、アゾビスイソブチロニトリル、２，２−アゾビスプロパン及びｍ，ｍ’−アゾキシスチレン、ヒドラゾンのようなアゾ化合物、２，５−ジメチル−２，５−ジ（ｔ−ブチルパーオキシ）ヘキサン、２，５−ジメチル−２，５−ジ（ｔ−ブチルパーオキシ）ヘキシン−３、ジクミルパーオキシド、ｔ−ブチルパーオキシマレイン酸、ｎ−ブチル−４，４−ビス（ｔ−ブチルパーオキシ）バレラート、２，５−ジメチル−２，５−ジ（ｔ−ブチルパーオキシ）ヘキシン及びジクミルパーオキシサイドのような有機過酸化物等が挙げられる。中でも、保存安定性の観点からは、１０時間半減期温度が１００℃以上であるラジカル重合開始剤が好ましく用いられる。
【００２８】
ラジカル重合触媒の添加量は、該スチレンとＮ−フェニルマレイミドの総量を１００質量部として、０．３質量部以上１．０質量部以下の範囲とすることが、硬化反応時のゲル化時間の調整の観点から好ましい。
【００２９】
（６）シリカ
本発明の主剤Ａ及び硬化剤Ｂには破砕状結晶質シリカ及び溶融シリカを含むことが樹脂硬化物の耐クラック性、高熱伝導性、低熱膨張性の観点から好ましい。
【００３０】
破砕状結晶質シリカは、低熱膨張性、高熱伝導性を有し、価格も安価であることから複合微粒子の主材として好ましい。その好ましい平均粒径は、５μｍ以上２５μｍ以下である。そのようなシリカの例としては、林化成（株）製ＳＱ−Ｈ２２、ＳＱ−Ｈ１８、（株）龍森製ＣＲＹＳＴＡＬＩＴＥシリーズ等がある。
【００３１】
溶融シリカは、破砕状結晶質シリカに比べて、熱伝導率が小さく、熱膨張率が小さく、モールドワニスへの増粘効果も小さい。したがってモールドワニスに求める特性を考慮して破砕状結晶性シリカと併用することが好ましい。溶融シリカの好ましい平均粒径は、５μｍ以上２５μｍ以下である。そのようなシリカの例としては、電気化学工業（株）製ＦＤ−５Ｄ、ＦＢ−１２Ｄ、ＦＢ−２０Ｄ等がある。
【００３２】
（７）コアシェルゴム粒子
コアシェルゴム粒子は、クラックの進展を最小限に抑制するものである。また、コアシェルゴム粒子は、エポキシ樹脂に対して分散性が優れていることも選択の基準になっている。
【００３３】
コアシェルゴム粒子の例としては、Ｒｏｈｍ＆Ｈａａｓ社製、パラロイド（登録商標）ＥＸＬ２６５５（平均粒径２００ｎｍ）、ガンツ化成（株）製、商品名スタフィロイドＡＣ３３５５（平均粒径０．１〜０．５μｍ）、ゼフィアックＦ３５１（平均粒径０．３μｍ）等が挙げられる。このように、コアシェルゴム粒子の平均粒径を０．１μｍｍ以上１μｍ以下とすることが好ましい。
【００３４】
破砕状結晶質シリカ、溶融シリカ及びコアシェルゴム粒子で構成する有機・無機フィラーの配合量は、主剤Ａ、硬化剤Ｂに対して、それぞれ７３〜８９質量％の範囲で用いることが好ましい。７３質量％以下では有機・無機フィラーの効果である熱伝導性、靭性、冷熱衝撃性、低熱膨張性、耐熱性等の特性が低下する。一方、その配合量が８９質量％を超えるとワニス粘度の著しい増大を招く。有機・無機フィラー中の成分構成は、破砕状結晶質シリカが３３質量％〜９７質量％、溶融シリカが０〜６５質量％、コアシェルゴム粒子が１〜３質量％の範囲が好ましく用いられる。これらフィラーの組成範囲は目的とする物性に合わせて調整することが好ましい。
【００３５】
（８）カップリング剤
カップリング剤としては、各種のシラン系、チタネート系カップリング剤が使用できる。そのようなカップリング剤の例としては、シラン系カップリング剤としては、信越化学工業（株）製ＫＢＭ−４０２、ＫＢＭ−４０３、ＫＢＭ−５０２、ＫＢＭ−５０４等のエポキシシラン、ビニルシランが好ましい例として挙げられる。チタネート系カップリング剤としては、日本曹達（株）製Ｓ−１５１、Ｓ−１５２、Ｓ−１８１等を挙げる事が出来る。
【００３６】
（９）分散剤
分散剤としては、各種のノニオン系界面活性剤が好ましく、その例としてはビックケミージャパン（株）製、ＢＹＫ−Ｗ９０３、ＢＹＫ−Ｗ９８０、ＢＹＫ−Ｗ９９６、ＢＹＫ−Ｗ９０１０等を挙げる事が出来る。
【００３７】
これらのカップリング剤及び分散剤は、有機・無機フィラーの表面に化学結合または吸着してその表面を改質することによって、ワニス粘度の低減に寄与する。従って、過剰に配合しても、有機・無機フィラーの表面に化学結合または吸着できず、更なる低粘度効果は期待できない。また、過剰な配合は樹脂硬化物のガラス転移温度、熱分解開始温度を低下させることから好ましくない。以上のことからカップリング剤、分散剤の配合量は、有機・無機フィラー総量１００質量部に対して、それぞれ０．２〜１質量部の範囲で用いることが好ましい。
【００３８】
以下に、実施例および比較例を示して本発明を具体的に説明する。なお、以下の実施例は本発明の具体的な説明のためのものであって、本発明の範囲がこれに限定されるものではなく、特許請求の範囲の発明思想の範囲内において自由に変更可能である。
【００３９】
試薬および評価方法を以下に示す。
【００４０】
（１）供試試料
ＡＥＲ２６０：旭化成エポキシ（株）製ビスフェノールＡ型エポキシ樹脂、エポキシ当量１９０ｇ／ｅｑ。
ＥＰ−４９０１：（株）ＡＤＥＫＡ製ビスフェノールＦ型エポキシ樹脂、エポキシ当量１７０ｇ／ｅｑ。
【００４１】
ＨＮ−５５００：日立化成（株）３−又は４−メチル−ヘキサヒドロ無水フタル酸、酸無水物当量１６８ｇ／ｅｑ、構造中に不飽和二重結合がない酸無水物。
【００４２】
２Ｅ４ＭＺ−ＣＮ：四国化成工業（株）製１−シアノエチル−２−エチル−４−メチルイミダゾール、エポキシ硬化触媒。
【００４３】
２５Ｂ：日油（株）製１、２、５−ジメチル−２、５−ジ（ｔ−ブチルパーオキシ）ヘキシン、ラジカル重合開始剤、１０時間半減期温度１２８．４℃。
【００４４】
ＸＪ−７：（株）龍森製結晶性破砕状シリカ、粒径約６．３μｍ、破砕状結晶質シリカ。
【００４５】
ＦＢ−２０Ｄ：電気化学工業（株）製溶融シリカ、粒径約２２μｍ、溶融シリカ。
【００４６】
ＫＢＭ−５０３：信越化学工業（株）製３−メタクリロキシプロピルトリメトキシシラン、カップリング剤。
【００４７】
ＫＢＭ−４０３：信越化学工業（株）製３−グリシドキシプロピルトリメトキシシラン、カップリング剤。
【００４８】
コアシェルゴム粒子：ガンツ化成（株）製スタフィロイドＡＣ３３５５平均粒径０．１〜０．５μｍ
分散剤：ビックケミージャパン（株）製ＢＹＫ−Ｗ９０１０
スチレン：東京化成工業（株）製スチレン、ラジカル重合禁止剤として３０ｐｐｍの４−ｔｅｒｔ−ブチルカテコールを含有する。
【００４９】
Ｎ−フェニルマレイミド：東京化成工業（株）製Ｎ−フェニルマレイミド
（２）ワニスの調整
所定の配合比で各成分を配合し、（株）シンキー製ＡＲ−１００型自転・公転式ミキサーで３分間攪拌してワニスを作製した。
【００５０】
（３）ワニス粘度の測定
ワニスの粘度は、Ｅ型粘度計を用いて、２５℃および８０℃における値を測定した。
【００５１】
（４）破壊靱性試験用の試験片の作製と評価
ワニスを破壊靱性試験用の金型（サンプルサイズ：長さ１００ｍｍ、幅６０ｍｍ、厚さ６ｍｍ）に注ぎ、大気中で１００℃／５時間、１７０℃／７時間の２段階加熱によりエポキシ樹脂硬化物の試験片を作製した。この試験片を用いて、ＡＳＴＭ  Ｅ３９９に準拠して、引張り試験により試験片が破壊されるまで荷重をかけることによって破壊靱性値（ＫＩＣ）を測定し、耐クラック性の指標とした。
【００５２】
表１は、比較例１及び実施例１〜３のモールドワニスの組成及び評価結果を示したものである。なお、表１における材料組成は、質量部で表している。
【００５３】
【表１】
0006591281.tif 000002
【００５４】
（比較例１）
比較例１は、エポキシ樹脂を含有する主剤Ａと、酸無水物を含有する硬化剤Ｂの二液からなるモールドワニスである。その混合物の粘度は、２３℃で０．６Ｐａ・ｓの値を示した。その硬化物の破壊靱性値（ＫＩＣ）は、０．７ＭＰａ・ｍ０．５の値が得られた。フィラーを含まないワニスとしては、やや粘度が高く、硬化物の耐クラック性の指標である破壊靱性値（ＫＩＣ）も低い値を示した。本モールドワニスの課題は、更なる低粘度化と耐クラック性の向上であった。
【実施例１】
【００５５】
実施例１は、エポキシ樹脂を含有する主剤Ａと、酸無水物を含有する硬化剤Ｂと、反応誘起剤Ｃとの三液からなるモールドワニスである。反応誘起剤Ｃは、重合禁止剤を含有するスチレンと、酸無水物と、Ｎ−フェニルマレイミドと、を含有する。ワニス全体に対するスチレンとＮ−フェニルマレイミドの含有率は約５質量％である。２３℃のワニス粘度は、０．３Ｐａ・ｓであり、比較例１と比較して低い値となっている。また、破壊靱性値（ＫＩＣ）は、１．１ＭＰａ・ｍ０．５であり、比較例１と比較して５割程度高い値となっている。さらに、主剤Ａ、硬化剤Ｂ、反応誘起剤Ｃの各ワニスは、２３℃で３ヶ月保存してもゲル化はせず、優れた保存安定性を示した。
【実施例２】
【００５６】
実施例２は、エポキシ樹脂を含有する主剤Ａと、酸無水物を含有する硬化剤Ｂと、反応誘起剤Ｃとの三液からなるモールドワニスである。反応誘起剤Ｃは、重合禁止剤を含有するスチレンと、酸無水物と、Ｎ−フェニルマレイミドと、を含有する。ワニス全体に対するスチレンとＮ−フェニルマレイミドの含有率は約１０．０質量％である。２３℃のワニス粘度は、０．２Ｐａ・ｓであり、比較例１と比較して低い値となっている。また、破壊靱性値（ＫＩＣ）は、１．５ＭＰａ・ｍ０．５であり、比較例１と比較して２倍以上の高い値となっている。さらに、主剤Ａ、硬化剤Ｂ、反応誘起剤Ｃの各ワニスは、２３℃で３ヶ月保存してもゲル化はせず、優れた保存安定性を示した。
【実施例３】
【００５７】
実施例３は、エポキシ樹脂を含有する主剤Ａと、酸無水物を含有する硬化剤Ｂと、反応誘起剤Ｃとの三液からなるモールドワニスである。反応誘起剤Ｃは、重合禁止剤を含有するスチレンと、酸無水物と、Ｎ−フェニルマレイミドと、を含有する。ワニス全体に対するスチレンとＮ−フェニルマレイミドの含有率は約１４．３質量％である。２３℃のワニス粘度は、０．１Ｐａ・ｓであり、比較例１と比較して低い値となっている。また、破壊靱性値（ＫＩＣ）は、１．２ＭＰａ・ｍ０．５であり、比較例１と比較して７割程度高い値となっている。さらに、主剤Ａ、硬化剤Ｂ、反応誘起剤Ｃの各ワニスは、２３℃で３ヶ月保存してもゲル化はせず、優れた保存安定性を示した。
【００５８】
上記の実施例においては、反応誘起剤Ｃに用いるスチレンに含まれる重合禁止剤の含有量は３０ｐｐｍとしたが、実施例３の変形例として、重合禁止剤を３００ｐｐｍ含有するスチレンを用いた反応誘起剤Ｃについても、評価を行った。この変形例においては、他の組成は実施例３と同じとした。
【００５９】
その結果、この変形例においても、実施例３と同様のワニス粘度、破壊靱性値及び保存安定性が得られた。
【００６０】
以上、実施例１〜３、実施例３の変形例及び比較例１の結果から、好ましいスチレンとＮ−フェニルマレイミドの含有率は、おおよそ５〜１５質量％の範囲であると考えられる。
【００６１】
表２は、比較例２及び３並びに実施例４及び５の組成及び評価結果を示したものである。なお、表２における材料組成は、質量部で表している。
【００６２】
【表２】
0006591281.tif 000003
【００６３】
（比較例２）
比較例２は、スチレンを９．０１ｇ（１８．４質量％）、Ｎ−フェニルマレイミドを１４．９９ｇ（３０．６質量％）、酸無水物を２５ｇ（５１．０質量％）含有する反応誘起剤Ｃの例である。スチレンとＮ−フェニルマレイミドの配合モル比は、等モルである。この反応誘起剤Ｃをドライヤーで加熱しつつ攪拌して、均一溶液とした。次いで、冬季の室内保管を想定して５℃で３０日間保管した。その結果、均一溶液からＮ−フェニルマレイミドと思われる結晶の析出が認められた。
【００６４】
本ワニスの課題は、低温下における保存性の改善である。
【００６５】
（比較例３）
比較例３は、スチレンを９．０１ｇ（１４．１質量％）、Ｎ−フェニルマレイミドを１４．９９ｇ（２３．４質量％）、酸無水物を４０ｇ（６２．５質量％）含有する反応誘起剤Ｃの例である。スチレンとＮ−フェニルマレイミドの配合モル比は、等モルである。この反応誘起剤Ｃをドライヤーで加熱しつつ攪拌して、均一溶液とした。次いで、冬季の室内保管を想定して５℃で３０日間保管した。その結果、均一溶液からＮ−フェニルマレイミドと思われる結晶の析出が認められた。
【００６６】
本ワニスの課題は、低温下における保存性の改善である。
【実施例４】
【００６７】
実施例４は、スチレンを９．０１ｇ（１７．５質量％）、Ｎ−フェニルマレイミドを１４．９９ｇ（２９．１質量％）、酸無水物を２７．５ｇ（５３．４質量％）を含有する反応誘起剤Ｃの例である。スチレンとＮ−フェニルマレイミドの配合モル比は、等モルである。この反応誘起剤Ｃをドライヤーで加熱しつつ攪拌して、均一溶液とした。次いで、冬季の室内保管を想定して５℃で３０日間保管した。その結果、均一溶液からＮ−フェニルマレイミドと思われる結晶の析出は生じなかった。
【００６８】
この結果から、スチレンとＮ−フェニルマレイミドと酸無水物を含有する反応誘起剤Ｃは、適正な配合比率で作製することによって、低温下における保存性が改善できることが分かった。
【実施例５】
【００６９】
実施例５は、スチレンを９．０１ｇ（１４．６質量％）、Ｎ−フェニルマレイミドを１４．９９ｇ（２４．４質量％）、酸無水物を３７．５ｇ（６１．０質量％）を含有する反応誘起剤Ｃの例である。スチレンとＮ−フェニルマレイミドの配合モル比は、等モルである。この反応誘起剤Ｃをドライヤーで加熱しつつ攪拌して、均一溶液とした。次いで、冬季の室内保管を想定して５℃で３０日間保管した。その結果、均一溶液からＮ−フェニルマレイミドと思われる結晶の析出は生じなかった。
【００７０】
この結果から、スチレンとＮ−フェニルマレイミドと酸無水物を含有する反応誘起剤Ｃは、本実施例の配合比率で作製した場合も、低温下における保存性が改善できることが分かった。
【００７１】
比較例２及び３並びに実施例４及び５の結果から、好ましい反応誘起剤Ｃの配合比率は、スチレンとＮ−フェニルマレイミドの配合モル比が等モルの場合、スチレンが１４．６〜１７．５質量％、Ｎ−フェニルマレイミドが２４．４〜２９．１質量％、酸無水物が５３．４〜６１．０質量％であると考えられる。
【００７２】
表３は、比較例４並びに実施例６及び７の組成及び評価結果を示したものである。なお、表３における材料組成は、質量部で表している。
【００７３】
【表３】
0006591281.tif 000004
【００７４】
（比較例４）
比較例４は、主剤Ａにフィラー等を配合し、硬化剤Ｂにはフィラー類と共にスチレンとＮ−フェニルマレイミドを配合したモールドワニスの例である。
【００７５】
フィラー及びコアシェルゴム粒子の配合効果によって、硬化物の破壊靱性値（ＫＩＣ）は４．１ＭＰａ・ｍ０．５に著しく改善された。しかし、硬化剤Ｂの粘度が低いために保管中にフィラーが沈殿するという課題を有していた。また、本硬化剤Ｂは、長期間の保管においてゲル化が生じた。比較例４のモールドワニスの課題は、ワニスの保存安定性であった。
【実施例６】
【００７６】
実施例６のモールドワニスは、比較例４の硬化剤Ｂから、酸無水物の３０質量部、スチレンの全量、及びＮ−フェニルマレイミドの全量に該当する部分で反応誘起剤Ｃを作製したものである。
【００７７】
三液化することによって、実施例６の硬化剤Ｂの粘度が適度に上昇し、保管時における沈殿が無くなった。また、長期保存試験においては、主剤Ａ、硬化剤Ｂ、反応誘起剤Ｃともにゲル化しないことが確認された。三液を混合したワニス粘度は、比較例４よりも低かった。また、その硬化物の破壊靱性値（ＫＩＣ）は、４．１ＭＰａ・ｍ０．５であり、比較例４と同程度に高い値を示した。
【００７８】
以上から、フィラー等を含有するモールドワニスにおいても、三液化によってワニスの粘度が低減でき、保存安定性が改善でき、その硬化物は高い破壊靱性値を示すことが確認された。
【実施例７】
【００７９】
実施例７は、実施例６の組成中のフィラー組成比を調整し、更にエポキシ硬化触媒を増量した組成である。フィラー組成の調整により、主剤Ａ、主剤Ｂの８０℃における粘度を１２Ｐａ・ｓに合わせるとともに、主剤Ａ、硬化剤Ｂ、反応誘起剤Ｃの配合比率を、ほぼ１００：１００：１０と単純化し、取り扱い性を増すと共に調合ミスを防止した。
【００８０】
エポキシ硬化触媒の増量により、本ワニスは、比較例４の２倍の硬化速度を有していた。三液を混合したワニス粘度は、比較例４よりも低かった。また、その硬化物の破壊靱性値（ＫＩＣ）は、４．１ＭＰａ・ｍ０．５であり、比較例４と同程度に高い値を示した。
【００８１】
以上から、フィラー等を含有するモールドワニスにおいても、三液化によってワニスの粘度が低減でき、保存安定性が改善でき、その硬化物は高い破壊靱性値を示すことが確認された。
【実施例８】
【００８２】
実施例７に記載の液状樹脂組成物を２５ｋｇ準備した。本液状樹脂組成物を８０℃に加熱し、１ｔｏｒｒで約１０分間脱気した。８０℃におけるワニス粘度は、３．０Ｐａ・ｓであった。モデル真空遮断器の型を８０℃に加熱し、脱気後の液状樹脂組成物２５ｋｇを流し込み、再度１ｔｏｒｒで２０分間、真空脱気した。その後、大気中で１００℃／５時間、１７０℃／７時間の条件で硬化した。次いで、８時間かけて５０℃に冷却し、型を外して図１に示すモデル真空遮断器を作製した。
【００８３】
図１に真空遮断器の模式断面図を示す。
【００８４】
真空遮断器１００は、絶縁樹脂層１、固定電極２、可動電極３、固定側エンドプレート４、可動側エンドプレート５、アルミナ製の真空絶縁容器６、及びベローズ７で構成されている。この真空遮断器１００は、絶縁樹脂層１に本発明の樹脂組成物を用いた構成の他は周知な構成を有するため、詳細な説明は省略する。
【００８５】
真空遮断器１００の外観、断面観察の結果、エポキシ樹脂硬化物の内部にクラックやボイドは認められず、耐熱性、耐クラック性及び絶縁信頼性が優れていると思われる結果を得た。
【００８６】
本発明は、各種電子、電機機器の絶縁材、構造材に用いられている酸無水物硬化型エポキシ樹脂の耐熱性と耐クラック性とを両立する手法として有効である。特に、低粘度のスチレン、Ｎ−フェニルマレイミド、酸無水物の反応誘起剤Ｃ第３成分とし、主剤Ａ、硬化剤Ｂと切り分けて使用しているため、特に保存安定性に優れたモールドワニスを提供できる。
【００８７】
以上、本発明のモールドワニスは、保存安定性に優れ、低粘度化および耐クラック性の改善がバランス良くなされるため、電力機器の絶縁材料、構造材料として好適である。
【００８８】
以下、本発明の効果について更に説明する。
【００８９】
本発明のモールドワニスは、主剤Ａ、硬化剤Ｂともにラジカル重合性のモノマーを含有しないので、非常に優れた保存安定性を示す。また、反応誘起剤Ｃは、重合禁止剤の効果によって同様に優れた保存安定性を示す。また、輸送や保管時に誤って高温にさらされた場合においても、自己重合が生じるのは反応誘起剤Ｃのみであり、モールドワニスの損失を最小限に抑制することができる。
【００９０】
本発明のモールドワニスは、主剤Ａ、硬化剤Ｂ、反応誘起剤Ｃを混合した際に極めて低い粘度を示す。これにより、注型作業が容易になる。更に本発明のモールドワニスは、硬化反応時にラジカル重合成分であるスチレンとＮ−フェニルマレイミドの共重合体が生成し、エポキシ樹脂硬化物中に相分離構造を生じる。この相分離構造は、エポキシ樹脂硬化物中のクラックの進展を抑制し、耐クラック性の改善に寄与する。また、スチレンとＮ−フェニルマレイミドの共重合体はガラス転移温度が高く、エポキシ樹脂硬化物の耐熱性を損なうことがないという利点がある。
【符号の説明】
【００９１】
１：絶縁樹脂層、２：固定電極、３：可動電極、４：固定側エンドプレート、５：可動側エンドプレート、６：真空絶縁容器、７：ベローズ。
【図１】
0006591281.tif 000005